(57)【特許請求の範囲】
【請求項１】
紙固形分に対し、ＮＦ式磨耗度測定値が３０ｍｇ未満の無機顔料の含有量が５〜３０重量％であり、脂肪酸金属塩類または鉱物ワックス類を塗料に含有し、該塗料が塗工又は含浸された表面と表面、及び裏面と裏面との静摩擦係数（ＪＩＳ−Ｐ−８１４７に準ずる）がそれぞれ０．４以上０．６５以下、かつその差が０．０５以下であり、表面と表面および裏面と裏面との動摩擦係数（ＪＩＳ−Ｐ−８１４７に準ずる）がそれぞれ０．３６以上０．６０以下、かつその差が０．０５以下であり、米坪（ＪＩＳ−Ｐ−８１２４に準ずる）が２５〜６０ｇ／ｍ２であることを特徴とする断裁適性を備えた紙。
【請求項２】
エチレンワックス類、脂肪酸金属塩類、鉱物ワックス類、飽和脂肪酸アルキルケテンダイマー、不飽和脂肪酸アルキルケテンダイマーから選ばれる少なくとも１種を含有する印刷インキで印刷されてなり、印刷後の表面と表面及び裏面と裏面との静摩擦係数（ＪＩＳ−Ｐ−８１４７）がそれぞれ０．６５以下、かつその差が０．０５以下であり、表面と表面および裏面と裏面との動摩擦係数（ＪＩＳ−Ｐ−８１４７に準ずる）が０．６０以下、かつその差が０．０５以下である米坪（ＪＩＳ−Ｐ−８１２４に準じる）が２５〜６０ｇ／ｍ２の範囲で、紙固形分に対し、ＮＦ式磨耗度測定値が３０ｍｇ未満の無機顔料の含有量が５〜３０重量％であることを特徴とする断裁適性を備えた書籍用紙。
【発明の詳細な説明】
【０００１】
【発明の属する技術分野】
本発明は製本時に断裁をする紙の改良に関するものである。
【０００２】
【従来の技術】
一般的に辞書などの書籍では、製本したときの厚さ（束）が小さく、かつより多くの情報を搭載することが求められるため、紙には薄くかつ不透明性が高いことが必要となる。このため、紙層中の内添の填料を多配合し、かつカレンダー処理して厚さを薄くするとともに、印刷適性を出すため平滑化処理をする。
書籍に供される紙は印刷適性が求められることに加え、印刷後の折りたたみ特性と、これをカッターで断裁する断裁特性よりなる製本適性を備えていることが求められる。
【０００３】
近年、製本の高速化が進み、紙の両特性に関して厳しい要求がある。特に６０ｇ／ｍ2以下の紙を用い、辞典・辞書などについては、製本時の外観特性が求められるが、これらの米坪の低い紙については、枚数が多くなるために断裁時に問題が生じており、印刷適性と製本時の断裁特性の両方を満足させることは難しい状況である。
【０００４】
製本時のカッター断裁特性は製本の外観、カッターの刃持ちなどに関係し、品質および経済性に大きく影響する。断裁時の不具合としては、
（１）刃こぼれが生じ、断面対してタテに傷が入る。
（２）断面が不揃いになる。
（３）上の紙が下の紙に微妙にかぶさり結果的に断面がくっいた状態となる。
といったような問題が生じる。断裁時の紙や刃の挙動についてはシャー作業者安全必携（断裁機編）（中央労働災害防止協会）に記載あるが、余り科学的に研究されていないのが現状である。
【０００５】
【発明が解決しようとする課題】
本発明は、紙を用いて製本する際に特に問題となる断裁不良を解決することを目的とする。特にこの問題が起きやすい米坪６０ｇ／ｍ2以下の紙であっても効果的に解決しうる紙を提供する。
【課題を解決するための手段】
【０００６】
本発明者らは断裁不良と紙の物性について鋭意研究した結果、本発明者らは紙の物性面から最適押さえ圧の範囲を広く取れるための紙の物性はどうあるべきかを検討した結果、相対する紙同士を滑り易くする（静摩擦係数及び動摩擦係数を特定の範囲に入れる。）ことで解決できることを見出した。
【０００７】
断裁時の刃こぼれに対しては、内添の填料の硬さ（例えばモース硬度）と量に関係することは従来から知られていたが、更に本発明者らの検討では断裁時の紙の押さえ圧と刃の挙動も刃こぼれに関連し、更には相対する紙同士の滑り性も刃こぼれに大きく関与していることが分かった。
【０００８】
すなわち、押さえ圧が強すぎると、断裁紙が硬くなり刃が外部に押し出されるように挙動する。また、押さえ圧が弱いと刃先は断裁紙を中から引き出すように作動する。刃先は波打って紙に当たるようになる。これら押さえ圧の強弱が刃こぼれの原因であることが分かった。また、この押さえ圧の適正な範囲は紙にとって大きく異なることも分かった。
【０００９】
また、同時に相対する紙同士を滑り易くする（静摩擦係数及び動摩擦係数を特定の範囲に入れる。）ことにより断面が不揃いになると言う現象が解決されることが判明した。相対する紙同士を滑り易くすることにより、何故最適押さえ圧の範囲が広く取れ、刃こぼれがしにくくなりかつ断面不揃いが解決されるのか、作用機構はよく分からないが、断裁した時に１枚１枚の紙が微妙に滑るため刃に無理な力がかからず、刃が波打たないことに起因するのではないかと推察される。
【００１０】
特に米坪６０ｇ／ｍ2以下の薄葉紙ではこの傾向が強く、最適押さえ圧の設定が難しいことが分かった。本発明者らの検討では、米坪が２５〜６０ｇ／ｍ2の範囲の紙においても、表面と表面および裏面と裏面との静摩擦係数（ＪＩＳ−Ｐ−８１４７に準ずる）がそれぞれ０．６５以下、かつその差が０．０５以下であり、表面と表面および裏面と裏面との動摩擦係数（ＪＩＳ−Ｐ−８１４７に準ずる）がそれぞれ０．６０以下、かつその差が０．０５以下であるような印刷紙を作成することによって、薄い紙であっても製本適性の良い紙がえられることが判明した。
【００１１】
本発明は以下の発明を包括する
（１）表面と表面および裏面と裏面との静摩擦係数（ＪＩＳ−Ｐ−８１４７に準ずる）がそれぞれ０．６５以下、かつその差が０．０５以下であり、表面と表面および裏面と裏面との動摩擦係数（ＪＩＳ−Ｐ−８１４７に準ずる）がそれぞれ０．６０以下、かつその差が０．０５以下であることを特徴とする断裁適性を備えた紙。
【００１２】
（２）該紙がポリエチレンワックス類、脂肪酸金属塩類、鉱物ワックス類、飽和脂肪酸アルキルケテンダイマー、不飽和脂肪酸アルキルケテンダイマーから選ばれる少なくとも1種を含有することを特徴とする（1）記載の断裁適性を備えた紙。
【００１３】
（３）印刷インキで印刷後表面と表面および裏面と裏面との静摩擦係数（ＪＩＳ−Ｐ−８１４７に準ずる）がそれぞれ０．６５以下、かつその差が０．０５以下であり、表面と表面および裏面と裏面との動摩擦係数（ＪＩＳ−Ｐ−８１４７に準ずる）がそれぞれ０．６０以下、かつその差が０．０５以下であることを特徴とする断裁適性を備えた紙。
【００１４】
（４）前記印刷インキが滑り適性を備えた印刷インキであることを特徴とする（３）記載の断裁適性を備えた紙。
【００１５】
（５）前記印刷インキがポリエチレンワックス類、脂肪酸金属塩類、鉱物ワックス類、飽和脂肪酸アルキルケテンダイマー、不飽和脂肪酸アルキルケテンダイマーから選ばれる少なくとも1種を含有することを特徴とする（３）または（４）記載の断裁適性を備えた紙。
【００１６】
（６）米坪（ＪＩＳ−Ｐ−８１２４に準ずる）が２５〜６０ｇ／ｍ2の範囲であることを特徴とする（１）〜（５）記載の断裁適性を備えた紙。
【００１７】
（７）該紙全固形分に対し、ＮＦ式摩耗度測定値が３０ｍｇ未満の無機顔料の含有量が５〜３０重量％であることを特徴とする（１）〜（６）記載の断裁適性を備えた紙。
【００１８】
【発明の実施の形態】
本発明に用いられる材料について述べる。パルプとしては、化学パルプ（ＮＢＫＰ、ＬＢＫＰなど）、機械パルプ（ＧＰ、ＣＧＰ、ＲＧＰ、ＴＭＰなど）などのいわゆるバージンパルプ、新聞、雑誌、等の印刷物のインキを脱墨処理したものや未印刷部分の紙を再離解した再生パルプが用いられる。
【００１９】
内添の薬品としては、一般に使用される製紙用の内添薬品が使用可能であるが、ポリエチレンワックス類、ステアリン酸カルシウム、ステアリン酸亜鉛などに代表される脂肪酸金属塩、鉱物ワックス類、飽和、不飽和脂肪酸アルキルケテンダイマー等は摩擦係数の調整に効果があり、これらの水分散液が用いられる。
【００２０】
また、特定のＮＦ式摩耗度測定値を持つ無機顔料を所定量内添することにより厚さ、不透明度と断裁特性を維持することができることも分かった。ＮＦ式摩耗度測定値とは、日本フィルコン株式会社製ＮＦ式摩耗度測定器で測定した値であり、物質の硬さ（例えば、モース硬度）、結晶型、粒子径などにより決定されるものと考えられる。
【００２１】
不透明度向上のために無機顔料の添加は必要であり、添加する無機顔料はＮＦ式摩耗度測定値が３０ｍｇ未満であることが好ましく、その添加量は５〜３０重量％である。５重量％未満では不透明度に対する効果が少なく、３０重量％を越える含有量ではいくら摩耗性が少ない填料といえどもカッター刃摩耗に対して悪影響を与える場合がある。また、求められる特性上ＮＦ式摩耗度測定値が３０ｍｇ以上の無機顔料を添加せざるをえないときは、８重量％以下であることが好ましい。
【００２２】
ＮＦ式摩耗度測定値が３０ｍｇ未満の無機顔料としては炭酸カルシウム、シリカ、酸化亜鉛、アナターゼ型酸化チタン、水酸化アルミニウム、水酸化亜鉛、硫酸バリウム、クレー、タルク、化学結合された構造化カオリン、合成ゼオライト等が適宜用いられる。
【００２３】
また、ＮＦ式摩耗度測定値が３０ｍｇ以上の無機顔料としてはルチル型酸化チタン、ケイソウ土、焼成クレー、天然ゼオライト等があげられる。
【００２４】
抄紙方法としては、ツインワイヤー方式が好ましい。表裏からの脱水のため紙の表裏差が低減できるため表裏の摩擦係数の差を小さくするにのに効果がある。表裏差がない方が断面を滑らかに綺麗に仕上げることができる。
【００２５】
書籍、特に辞典や辞書類は数年に渡って使用、保存されるため紙としては中性抄紙とすることにより、紙の劣化がすくなくなり、特に好ましい。
【００２６】
塗工または含浸して摩擦係数を調整することができる材料について述べる。塗料には、一般的な水溶性およびまたは水分散性バインダーおよび摩擦係数を調整するための滑り適性付与剤、更には印刷適性向上のための無機顔料が適宜選択使用される。
【００２７】
滑り適性付与剤としては前述した内添用と同様にポリエチレンワックス類、ステアリン酸カルシウム、ステアリン酸亜鉛などに代表される脂肪酸金属塩、鉱物ワックス類、飽和、不飽和脂肪酸アルキルケテンダイマー等の中の少なくとも1種類が用いられ、水分散液として用いられる。
【００２８】
また、インク受理性等の更なる性能向上のため添加される無機顔料も前記の製紙用顔料から選択されて用いられる。
【００２９】
水溶性バインダーとして利用される高分子樹脂には、澱粉およびその誘導体、ヒドロキシメチルセルロース、ヒドロキシエチルセルロース、カルボキシメチルセルロース、メチルセルロース、エチルセルロース等のセルロース誘導体、ポリビニルアルコール、ポリアクリル酸ソーダ、ポリビニルピロリドン、アクリルアミド・アクリル酸エステル共重合体、アクリルアミド・アクリル酸エステル・メタクリル酸共重合体、スチレン・無水マレイン酸共重合体アルカリ塩、イソブチル・無水マレイン酸共重合体アルカリ塩、ポリアクリルアミド、アルギン酸ソーダ、ゼラチン、カゼイン等の水溶性高分子などが例示される。
【００３０】
さらに水分散性バインダーとして、ポリ酢酸ビニル、ポリウレタン、ポリアクリル酸エステル、ポリメタアクリル酸エステル、塩化ビニル、酢酸ビニル共重合体、エチレン・酢酸ビニル共重合体等による水系エマルジョン、スチレン・ブタジエン共重合体、スチレン・ブタジエン・アクリル系共重合体等によるラテックス、等の疎水性高分子樹脂の水系エマルジョンが利用される。
【００３１】
塗料中には、更に通常の補助添加成分、例えば分散剤、界面活性剤、蛍光染料、着色染料等が、必要に応じて併用され得ることは勿論であり、具体例を挙げると、分散剤としては上記水溶性バインダーが兼用できるほか、ジオクチルスルホコハク酸ナトリウム、ドデシルベンゼンスルホン酸ナトリウム、ラウリルアルコール硫酸エステル・ナトリウムなどの界面活性剤が使用できる。固形分塗布量としては片面０．５〜１０．０ｇ／ｍ2とすることが好ましく、特に１．０〜７．０ｇ／ｍ2が好ましい。
【００３２】
上記塗料はサイズプレスコーター、ゲートロールコーター、ブレードコーター、バー（ロッド）コーター、グラビアコーターなどの通常の塗布設備を用いて紙に付与される。これはオンマシン塗工であってもオフマシン塗工であってもよい。塗工後には、スーパーカレンダー、グロスカレンダー、ソフトニップカレンダー等により表面処理がなされ、印刷適性、筆記適性が一層向上する。しかしながら、設備等の制約があれば表面処理を行わなくてもよい。また、通常の多色印刷を目的としたコート紙などに用いられる塗工層に前述の滑り適性付与剤を添加して摩擦係数を調整しても良い。紙表面に滑り適性付与剤が存在するようにすることが摩擦係数の調整に効果がある。
【００３３】
また、辞書等の書籍は印刷後断裁されて製本されるため、印刷により断裁適性を付与するこが可能である。印刷インキに滑り適性を付与し、表面と表面および裏面と裏面との静摩擦係数（ＪＩＳ−Ｐ−８１４７に準ずる）がそれぞれ０．６５以下、かつその差が０．０５以下であり、表面と表面および裏面と裏面との動摩擦係数（ＪＩＳ−Ｐ−８１４７に準ずる）がそれぞれ０．６０以下、かつその差が０．０５以下とすることにより断裁適性を付与することができる。
【００３４】
印刷インキに滑り適性を付与するには、印刷インキに滑り適性付与剤を添加する。滑り適性付与剤としてはポリエチレンワックス類、ステアリン酸カルシウム、ステアリン酸亜鉛などに代表される脂肪酸金属塩、鉱物ワックス類、飽和、不飽和脂肪酸アルキルケテンダイマー等の中の少なくとも1種類が用いられる。
【００３５】
一般の印刷インキには炭酸カルシウム、酸化チタン、カーボンブラックなどの無機顔料、ジスアゾイエロー、フタロシアニンブルー、カーミンＢ、レーキッドＣなどの有機顔料、ロジン変性フェノール樹脂、アルキド樹脂、石油樹脂などの樹脂類、アマニ油、桐油、大豆油、脱水ひまし油などの植物油、高沸点石油系溶剤、高級アルコール系溶剤、Ｃｏ脂肪酸、前記ポリエチレンワックスなどの補助剤からなるといわれている。
【００３６】
市販の印刷インキの中には印刷部分の擦過性を上げるためにインキ自身に滑り適性をもたせるためにポリエチレンワックスが１％程度添加されたものがある。また３％程度のポリエチレンワックスが添加された耐摩耗性のためにカートン紙へのオーバープリントに用いられるインキもある。しかし、本発明のような断裁特性をもたせることを目的として摩擦係数の調整にインキを使用することはしられていない。
【００３７】
本発明では多数の市販インキを調査して、選定しても良いし、ポリエチレンワックスなどを増量させたり、他の滑り適性付与剤を添加して調整しても良い。
しかし、ポリエチレンワックスを含む滑り適性付与剤は過剰に添加すると印刷時にインキの転写性が悪くなったりして印刷適性に悪影響を及ぼすので、印刷面積、原紙の摩擦係数により添加量は異なるが、インキ固形分に対して１〜５重量％に調整されていることが好ましい。
【００３８】
印刷方法についての制限はなく、表面と表面および裏面と裏面との静摩擦係数（ＪＩＳ−Ｐ−８１４７に準ずる）がそれぞれ０．６５以下、かつその差が０．０５以下であり、表面と表面および裏面と裏面との動摩擦係数（ＪＩＳ−Ｐ−８１４７に準ずる）がそれぞれ０．６０以下、かつその差が０．０５以下にすることができるのであればよい。滑り適性付与剤を添加しないインキで印刷した後に、部分的又は全面に滑り適性付与剤を添加した透明インキで印刷することも好ましい。
【００３９】
【実施例】
以上説明した本発明の技術的思想を実施例に基づいて、具体的に説明する。本発明は実施例に限定されるものではない。なお、以下に記載の部数および％はすべて固形分または有効成分重量基準によるものである。以下の実施例および比較例において、断裁適性評価方法は次の通りである。
【００４０】
断裁適性：各種滑り性の異なる紙を試作し、それぞれ１６頁１折りとし、これを５０折り重ねた後、後ろ面（断裁を行わない面）にかがりを行い断裁前の本を作成する。これをＷＯＨＬＥＮＢＥＲＧ社製断裁機（断裁速度：１４００冊／時、刃先角度：２２度、押さえ圧力：１５００Ｋｇの条件）で断裁した。この時の断面の形状および１０００回断裁後の刃の損傷の程度を評価した。
【００４１】
実施例１
ＮＢＫＰ（カナダ標準式フリーネスで２００ｍｌ、以下かっこ内に数字でフリーネスを示す。）７０％、ＬＢＫＰ（１５０ｍｌ）３０％、填料として軽質炭酸カルシウム（ＰＣＸ８５０、白石工業社製：ＮＦ式摩耗度測定値が１０ｍｇ）を乾紙重量当たり１５％となるように添加配合し、また内添薬品として対風乾パルプ当たり、ＡＫＤサイズ剤（荒川化学社製ＳＰＫ２８７）を有効成分で１．２％添加し、米坪４２ｇ／ｍ2の塗料未塗工の原紙を、ツインワイヤー抄紙機にて得た。
【００４２】
滑り適性付与剤を添加した塗料として、ステアリン酸カルシウム（ＤＥＦ―９６０日新化学社製：固形分濃度５７．７％）１０部、酸化澱粉（王子エースＡ、王子コンスターチ社製）２０部およびアクリル共重合エマルジョン（モビニール７３５、ヘキスト合成社製）２０部からなる濃度約１５％の塗料を調製した。片面０．５ｇ／ｍ2、両面１．０ｇ／ｍ2になるようサイズプレスコーターで塗布し実施例１のサンプルを得た。
【００４３】
実施例２
実施例１の塗料中のステアリン酸カルシウム（ＤＥＦ―９６０日新化学社製：固形分濃度５７．７％）を２０部にした以外は実施例１と同様にして実施例２のサンプルを得た。
【００４４】
実施例３
実施例１の塗料中のステアリン酸カルシウム（ＤＥＦ―９６０日新化学社製：固形分濃度５７．７％）を鉱物特殊ワックス（ニューラスター３０４日新化学社製：固形分濃度５７．５％）にした以外は実施例１と同様にして実施例３のサンプルを得た。
【００４７】
実施例６
実施例１の塗料として、ステアリン酸カルシウム（ＤＥＦ―９６０日新化学社製：固形分濃度５７．７％）１０部、クレー（ＵＷ−９０、エンゲルハード社製）６０部、酸化澱粉（王子アースＡ、王子コンスターチ製）２０部およびアクリル共重合エマルジョン（モビニール７３５、ヘキスト合成製）２０部からなる濃度約２５％の塗料を調製し、片面５．０ｇ／ｍ2、両面１０．０ｇ／ｍ2になるようロッドコーターで塗布し実施例６のサンプルを得た。
【００４８】
実施例７
ＮＢＫＰ（２００ｍｌ）５０％、ＬＢＫＰ（１５０ｍｌ）５０％、填料として軽質炭酸カルシウム（ＰＣＸ８５０、白石工業社製：ＮＦ式摩耗度測定値が１０ｍｇ）を乾紙重量あたり１５％となるように添加配合し、また内添薬品として対風乾パルプ当たり、強化ロジンサイズ剤（ハーサイズＨＳ−１２、ハリマ化成製）を有効成分で１．２％添加し、米坪４２ｇ／ｍ2の塗料未塗工紙の原紙をツインワイヤー抄紙機にて得た。更にスーパーカレンダーで表面処理してベック平滑度２５０秒の用紙を得た。この時の静摩擦係数は表面−表面で０．７９、裏面−裏面で０．７７、動摩擦係数は表面−表面で０．７２、裏面−裏面で０．７１であった。
【００４９】
更にオフセットインキＡ（ウエブトーン ザラ用スミ、大阪印刷インキ製造製）に対して滑り適性付与剤としてポリエチレンワックスを添加して2重量％に調整したオフセットインキＢを用い、印刷率１５％の文字印刷し、実施例７のサンプルを得た。
【００５０】
実施例８
新聞古紙（２００ｍｌ）５０％，ＮＢＫＰ（２００ｍｌ）２５％、ＬＢＫＰ（１５０ｍｌ）２５％、填料として軽質炭酸カルシウム（ＰＣＸ８５０、白石工業社製：ＮＦ式摩耗度測定値が１０ｍｇ）を乾燥重量あたり１５％となるように添加配合し、また内添薬品として対風乾パルプ当たり、ＡＫＤサイズ剤（ＳＰＫ２８７、荒川化学工業社製）を有効成分で１．２％添加し、米坪４２ｇ／ｍ2の塗料未塗工紙の原紙をツインワイヤー抄紙機にて得た。更にスーパーカレンダーで表面処理してベック平滑度２５０秒の用紙を得た。この時の静摩擦係数は表面−表面で０．８２、裏面−裏面で０．７７、動摩擦係数は表面−表面で０．７４、裏面−裏面で０．７３であった。
【００５１】
この用紙に更にオフセットインキＡ（ウエブトーン ザラ用スミ、大阪印刷インキ製造製）で印刷率１５％の文字印刷し、更にオフセットインキＣ（オーバープリントニス はやぶさＤＸ Ｎｏ．１１３ ハイゴロスビク、大阪印刷インキ製造製）を網点率５０％で全面印刷し実施例８のサンプルを得た。
【００５２】
比較例１
実施例１よりステアリン酸カルシウム（ＤＥＦ―９６０日新化学社製：固形分濃度５７．７％）を０部とした以外は実施例１と同様にして比較例１のサンプルを得た。
【００５３】
比較例２
実施例１において得た原紙の表（オモテ）面のみに滑り適性付与剤添加塗料を１ｇ／ｍ2バーコーターで設け比較例２のサンプルを得た。
【００５４】
比較例３
実施例３において、滑り適性付与剤添加塗料の塗布量は片面０．２５ｇ／ｍ2、両面０．５ｇ／ｍ2とした以外は実施例３と同様にして比較例３のサンプルを得た。
【００５５】
比較例４
実施例１に原紙作成時に填料として軽質炭酸カルシウム（ＰＣＸ８５０、白石工業社製：ＮＦ式摩耗度測定値が１０ｍｇ）の代わりに焼成クレー（アンシレックス、エンゲルハード社製：ＮＦ式摩耗度測定値が３２ｍｇ）１０部にして、ステアリン酸カルシウム（ＤＥＦ―９６０日新化学社製：固形分濃度５７．７％）を０部にした以外は実施例１と同様にして比較例４のサンプルを得た。
【００５６】
比較例５
実施例７の印刷をオフセットインキＡで印刷率１５％で文字印刷した以外は実施例７と同様にして比較例５のサンプルを得た。
【００５７】
【表１】
0003804420.tif 000002
【００５８】
断面観察評価結果
（１）断面評価基準
１０００冊断裁終了後の断面を観察し▲１▼断面の揃い（良好な場合は１６頁１折り単位で僅かな山形を呈し、５０折り重ねであるので綺麗に規則正しい山形の連続を示す。）、▲２▼毛羽立ち、▲３▼たて傷、を評価する。
○：良好、△：やや不良、×：不良製品として不可
（２）刃評価基準
刃に損傷が生じると断面にたて傷が入るので、断面観察と刃先を目視観察し、総合的に判断した。
○：良好、△：やや不良、×：不良
【００５９】
【発明の効果】
米坪（ＪＩＳ−Ｐ−８１２４）が２５〜６０ｇ／ｍ2の低米坪の紙においても、表面と表面および裏面と裏面との静摩擦係数（ＪＩＳ−Ｐ−８１４７）がそれぞれ０．６５以下、かつその差が０．０５以下であり、表面と表面および裏面と裏面との動摩擦係数（ＪＩＳ−Ｐ−８１４７）がそれぞれ０．６０以下、かつその差が０．０５以下にせしめることにより、断裁適性を備えた紙が得られる。